(57)【要約】【課題】本発明の目的は、優れた作業性及び着用感を有する水産業従事者用の作業着を提供することである。【解決手段】透湿防水層と合成繊維及び／又は天然繊維から構成される第１布帛層とを有する積層生地を用いて、水産業従事者用の作業着を作製すると、軽量で優れた作業性と共に、着用時の蒸れ抑制による良好な着用感を備えさせ得る。【選択図】図１
2020007678.tif 000002
【特許請求の範囲】
【請求項１】
透湿防水層と合成繊維及び／又は天然繊維から構成される第１布帛層とを有する積層生地を含む、水産業従事者用の作業着。
【請求項２】
前記第１布帛層がポリアミド繊維から構成される、請求項１に記載の水産業従事者用の作業着。
【請求項３】
ＪＩＳ  Ｌ１０９９：２０１２「繊維製品の透湿度試験方法」のＢ−１法（酢酸カリウム法）に準拠して測定される、前記積層生地の透湿度が、５０００ｇ／ｍ2・２４ｈｒ以上である、請求項１又は２に記載の水産業従事者用の作業着。
【請求項４】
ＪＩＳ  Ｌ１０９２：２００９「繊維製品の防水性試験方法」のＢ法（高水圧法）に準拠して測定される、前記積層生地の耐水圧が、１５０ｋＰａ以上である、請求項１〜３のいずれかに記載の水産業従事者用の作業着。
【請求項５】
上半身用の作業着である、請求項１〜４のいずれかに記載の水産業従事者用の作業着。
【請求項６】
下半身用の作業着である、請求項１〜４のいずれかに記載の水産業従事者用の作業着。
【請求項７】
作業着の表面の少なくとも一部に、蛍光着色素材及び／又は再帰性反射性材料が付されている、請求項１〜６のいずれかに記載の水産業従事者用の作業着。
【請求項８】
作業着が、少なくとも、
着用者の胴部を覆う胴体部と、
前記胴体部の上部左右において連設し、着用者の腕を覆う一対の袖部と、
を有する上半身用の作業着であり、且つ
少なくとも、前記胴体部の表面の少なくとも一部に前記蛍光着色素材及び／又は再帰性反射性材料が付されている、請求項７に記載の水産業従事者用の作業着。
【請求項９】
前記上半身用の作業着が、前記胴体部の上端部に連設し、着用者の頭部を覆うフード部を有しており、且つ
前記蛍光着色素材及び／又は再帰性反射性材料が、前記フード部の表面の少なくとも一部に付されている、請求項８に記載の水産業従事者用の作業着。
【請求項１０】
作業着が、少なくとも、
着用者の下半身の股上を覆う股上部と、
前記股上部の下部左右において連接し、着用者の脚を覆う一対の脚部と、
前記股上部に連接し、着用者の腹部又は腹部及び少なくとも一部の胸部を覆う前見頃部と、
前記股上部に連接し、着用者の腰部を覆う後見頃部と、
前記前見頃部と前記後見頃部とを連接するサスペンダー部と
を有する下半身用の作業着であり、且つ
前記前見頃部及び／又は前記後見頃部の表面の少なくとも一部に前記蛍光着色素材及び／又は再帰性反射性材料が付されている、請求項７に記載の水産業従事者用の作業着。
【請求項１１】
前記再帰性反射材が、少なくとも、
固着樹脂層と、
前記固着樹脂層に埋設された透明性微小球と、
前記透明性微小球と前記固着樹脂層の間に設けられた反射層と、を有し、
前記透明性微小球の屈折率が１．６〜２．５であり、且つ前記透明性微小球の前記固着樹脂層への埋没率が３０〜８０％である、請求項７〜１０のいずれかに記載の水産業従事者用の作業着。
【発明の詳細な説明】
【技術分野】
【０００１】
本発明は、水産業従事者用の作業着に関する。より具体的には、優れた作業性及び着用感を有する、水産業従事者用の作業着に関する。
【背景技術】
【０００２】
従来、漁業や養殖業等に従事している水産業の従事者は、魚市場での従事者等と同様に、ゴム製の防水作業着を着用して作業を行っている。しかしながら、ゴム製の防水作業着では、重いために動き難くかったり、透湿性が無いために着用時に蒸れたりするという欠点がある。
【０００３】
また、水産業分野では、従事者の高齢化が進んでおり、次世代を担う人材の確保が必要とされているが、後継者が思うように確保できていないのが現状である。そこで、漁業分野において、次世代を担う若者や女性に魅力的な職業であることをアピールするために様々な努力が行われているが、水産業の従事者が従来着用している防水作業着は、見た目が悪く、若者や女性にとって魅力的に見えない点がネックになっている。
【０００４】
このような背景技術の下、水産業分野において、軽量で作業性に優れ、蒸れにくく着用感も良好で、しかもデザイン性に優れた作業着の開発が切望されている。
【０００５】
また、漁業分野では、夜間から未明にかけて操業することが多いため、水産業従事者用の作業着には、暗所での視認性を付与して安全性を高めることが求められているが、従来着用している防水作業着では、暗所での視認性が劣っており、安全性の点でも改善の余地がある。
【０００６】
このように、水産業の従事者用作業着には、優れた作業性、着用感、及びデザイン性と共に、安全性を高めることが求められているが、従来のゴム製の防水作業着ではこれらの特性のいずれも満足させることができず、更に、従来、これらの特性を具備する水産業従事者用の作業着については開発されていないのが現状である。
【発明の概要】
【発明が解決しようとする課題】
【０００７】
本発明の目的は、優れた作業性及び着用感を有する水産業従事者用の作業着を提供することである。
【課題を解決するための手段】
【０００８】
本発明者等は、前記課題を解決すべく鋭意検討を行ったところ、透湿防水層と合成繊維及び／又は天然繊維から構成される第１布帛層とを有する積層生地を用いて、水産業従事者用の作業着を作製すると、軽量で優れた作業性と共に、着用時の蒸れ抑制による良好な着用感を備えさせ得ることを見出した。また、前記水産業従事者用の作業着には、色や模様等を付したり、多彩なデザインにしたりすることができるので、優れたデザイン性を付与し得ることをも見出した。更に、前記水産業従事者用の作業着において、前記作業着の表面の少なくとも一部に、蛍光着色材料及び／又は再帰性反射性材料を積層させることにより、優れた視認性を付与でき、安全性を備えさせ得ることをも見出した。本発明は、これらの知見に基づいて、更に検討を重ねることにより完成したものである。
【０００９】
即ち、本発明は、下記に掲げる態様の発明を提供する。
項１．  透湿防水層と合成繊維及び／又は天然繊維から構成される第１布帛層とを有する積層生地を含む、水産業従事者用の作業着。
項２．  前記第１布帛層がポリアミド繊維から構成される、項１に記載の水産業従事者用の作業着。
項３．  ＪＩＳ  Ｌ１０９９：２０１２「繊維製品の透湿度試験方法」のＢ−１法（酢酸カリウム法）に準拠して測定される、前記積層生地の透湿度が、５０００ｇ／ｍ2・２４ｈｒ以上である、項１又は２に記載の水産業従事者用の作業着。
項４．  ＪＩＳ  Ｌ１０９２：２００９「繊維製品の防水性試験方法」のＢ法（高水圧法）に準拠して測定される、前記積層生地の耐水圧が、１５０ｋＰａ以上である、項１〜３のいずれかに記載の水産業従事者用の作業着。
項５．  上半身用の作業着である、項１〜４のいずれかに記載の水産業従事者用の作業着。
項６．  下半身用の作業着である、項１〜４のいずれかに記載の水産業従事者用の作業着。
項７．  作業着の表面の少なくとも一部に、蛍光着色素材及び／又は再帰性反射性材料が付されている、項１〜６のいずれかに記載の水産業従事者用の作業着。
項８．  作業着が、少なくとも、
着用者の胴部を覆う胴体部と、
前記胴体部の上部左右において連設し、着用者の腕を覆う一対の袖部と、
を有する上半身用の作業着であり、且つ
少なくとも、前記胴体部の表面の少なくとも一部に前記蛍光着色素材及び／又は再帰性反射性材料が付されている、項７に記載の水産業従事者用の作業着。
項９．  前記上半身用の作業着が、前記胴体部の上端部に連設し、着用者の頭部を覆うフード部を有しており、且つ
前記蛍光着色素材及び／又は再帰性反射性材料が、前記フード部の表面の少なくとも一部に付されている、項８に記載の水産業従事者用の作業着。
項１０．  作業着が、少なくとも、
着用者の下半身の股上を覆う股上部と、
前記股上部の下部左右において連接し、着用者の脚を覆う一対の脚部と、
前記股上部に連接し、着用者の腹部又は腹部及び少なくとも一部の胸部を覆う前見頃部と、
前記股上部に連接し、着用者の腰部を覆う後見頃部と、
前記前見頃部と前記後見頃部とを連接するサスペンダー部と
を有する下半身用の作業着であり、且つ
前記前見頃部及び／又は前記後見頃部の表面の少なくとも一部に前記蛍光着色素材及び／又は再帰性反射性材料が付されている、項７に記載の水産業従事者用の作業着。
項１１．  前記再帰性反射材が、少なくとも、
固着樹脂層と、
前記固着樹脂層に埋設された透明性微小球と、
前記透明性微小球と前記固着樹脂層の間に設けられた反射層と、を有し、
前記透明性微小球の屈折率が１．６〜２．５であり、且つ前記透明性微小球の前記固着樹脂層への埋没率が３０〜８０％である、項７〜１０のいずれかに記載の水産業従事者用の作業着。
【発明の効果】
【００１０】
本発明の水産業従事者用の作業着は、主な構成素材が、合成繊維及び／又は天然繊維から構成される第１布帛層と透湿防水層とを有する積層生地であるので、従来使用しているゴム製の防水作業着に比べて軽量であり、身体を動かし易く優れた作業性を備えることができる。また、本発明の水産業従事者用の作業着は、透湿性を有しているので、着用時に蒸れを抑制し、良好な着用感を具備させることもできる。
【００１１】
本発明の水産業従事者用の作業着は、色や模様等を付したり、多彩なデザインにしたりすることができるので、水産業の従事者が従来使用しているゴム製の防水作業着とは異なり、若者や女性にも魅力的なデザインを施すことができる。また、本発明の水産業従事者用の作業着において、更に、蛍光着色材料及び／又は再帰性反射性材料を付することにより、明所や暗所（夜間）での視認性を高めることができ、水産業従事者の安全性を向上させることもできる。
【図面の簡単な説明】
【００１２】
【図１】本発明で使用される積層生地の断面構造の一態様を示す模式図である。
【図２】蛍光色素着色素材及び再帰性反射性材料が付されている上半身用の作業着の一態様を示す図である。
【図３】蛍光色素着色素材及び再帰性反射性材料が付されている下半身用の作業着の一態様を示す図である。
【発明を実施するための形態】
【００１３】
本発明の水産業従事者用の作業着は、透湿防水層と合成繊維及び／又は天然繊維から構成される第１布帛層とを有する積層生地を含むことを特徴とする。以下、本発明の水産業従事者用の作業着について詳述する。なお、以下、本発明の水産業従事者用の作業着を単に「本発明作業着」と略記することもある。
【００１４】
［積層生地］
本発明作業着では、透湿防水層と合成繊維及び／又は天然繊維から構成される第１布帛層とを有する積層生地を構成素材として使用する。以下、当該積層生地について説明する。
【００１５】
・積層生地の積層構造
本発明で使用される積層生地は、少なくとも、透湿防水層１と合成繊維及び／又は天然繊維から構成される第１布帛層２とを有している。第１布帛層２は、本発明作業着において表面側に配される。
【００１６】
本発明で使用される積層生地において、透湿防水層１と第１布帛層２の積層態様については、特に制限されず、例えば、第１布帛層２と透湿防水層１が接面した状態で積層されている態様、第１接着層４を介して透湿防水層１と第１布帛層２が接着された状態で積層している態様等が挙げられる。第１布帛層２と透湿防水層１が接面した状態で積層させるには、透湿防水層１の原料を用いて第１布帛層２の一方面をコーティングしたり、透湿防水層１と第１布帛層２を縫い合わせたりすればよい。
【００１７】
本発明で使用される積層生地の好適な一態様として、第１接着層４を介して透湿防水層１と第１布帛層２が接着された状態で積層している態様が挙げられる。
【００１８】
また、本発明で使用される積層生地は、透湿防水層１において、第１布帛層２が積層している面とは反対側の面に、合成繊維及び／又は天然繊維から構成される第２布帛層３が積層されている積層構造であることが好ましい。本発明で使用される積層生地が第２布帛層３を有する場合には、第１布帛層２と第２布帛層３は、縫い合わせることによって積層されていてもよいが、第２接着層５を介して、第１布帛層２と第２布帛層３が接着された状態で積層していることが好ましい。
【００１９】
本発明で使用される積層生地の積層態様の好適な例を図１の（ａ）〜（ｃ）に示す。図１の（ａ）では、第１布帛層２と透湿防水層１が接面して積層している積層構造を有する積層生地の断面構造を示している。図１の（ｂ）では、第１布帛層２、第１接着層４、透湿防水層１、第２接着層５、及び第２布帛層３がこの順で積層している積層構造を有する積層生地の断面構造を示している。図１の（ｃ）では、第１布帛層２、透湿防水層１、第２接着層５、及び第２布帛層３がこの順で積層している積層構造を有する積層生地の断面構造を示している。
【００２０】
・第１布帛層
第１布帛層は、合成繊維及び／又は天然繊維から構成され、本発明で使用される積層生地において、透湿防水層と積層させる布帛である。第１布帛層は、本発明作業着において表面に配される層である。
【００２１】
第１布帛層に使用される合成繊維の種類については、特に制限されないが、例えば、ポリエチレンテレフタレート（ＰＥＴ）、ポリブチレンテレフタレート、ポリトリメチレンテレフタレート等のポリエステル；ナイロン６、ナイロン６６、ナイロン４６、ナイロン１１、ナイロン１２等のポリアミド；ポリプロピレン、ポリエチレン等のポリオレフィン；アクリル二トリル等のアクリルポリマー；ジイソシアネートとジアルコール等が重合したポリウレタン、；ポリ塩化ビニル、ポリ塩化ビニリデン等のポリ塩化ポリマー；ポリ４フッ化エチレン、ポリフッ化ビニリデン等のフッ素系ポリマー；ＰＬＡ（ポリ乳酸）やＰＢＳ（ポリブチレンサクシネート）等のバイオマス由来モノマーを化学的に重合してなるバイオマスポリマー；これらのポリマーを構成するモノマーの２種以上からなる共重合体等からなる合成繊維が挙げられる。中でも、軽量性、透湿性の観点から、ポリアミド繊維が好ましい。
【００２２】
第１布帛層に使用されるポリアミド繊維の種類については、特に制限されないが、例えば、εカプロラクタムを原料とするナイロン６繊維、ウンデカンラクタムを原料とするナイロン１１繊維、ラウリルラクタムを原料とするナイロン１２繊維、ヘキサメチレンジアミンとアジピン酸とを原料とするナイロン６６繊維、テトラメチレンジアミンとアジピン酸とを原料とするナイロン４６繊維、ヘキサメチレンジアミンとセバシン酸とを原料とするナイロン６１０繊維、ナイロン５６繊維、ナイロン５１０繊維等の脂肪族ポリアミド繊維；ジアミンとテレフタル酸とを原料とするナイロン６Ｔ繊維やナイロン９Ｔ繊維、ヘキサメチレンジアミンとイソフタル酸とを原料とするナイロン６Ｉ繊維等の芳香族ポリアミド繊維；芳香族系ジアミンとジカルボン酸との共縮重合反応により得られるアラミド繊維等が挙げられる。これらのポリアミド繊維は、１種単独で使用してもよく、また２種以上を組み合わせて使用してもよい。
【００２３】
これらのポリアミド繊維の中でも、好ましくは、ナイロン１１繊維、ナイロン６繊維、ナイロン６６繊維、更に好ましくはナイロン６繊維が挙げられる。特に、ナイロン６繊維は、軽量性、着用性、透湿性に優れることから、第１布帛層に使用されるポリアミド繊維として特に好適といえる。
【００２４】
第１布帛層に使用される合成繊維は、合成繊維１本から構成されるモノフィラメント糸の形態、又は合成繊維が複数本からなるマルチフィラメント糸の形態のいずれであってもよいが、好ましくはマルチフィラメント糸の形態が挙げられる。
【００２５】
第１布帛層に使用される合成繊維をマルチフィラメント糸の形態とする場合、マルチフィラメント糸の繊度としては、例えば、単繊維繊度が０．３〜２０ｄｔｅｘ、好ましくは３〜１２ｄｔｅｘ；総繊度が３０〜２５０ｄｔｅｘ、好ましくは５０〜１７０ｄｔｅｘが挙げられる。
【００２６】
第１布帛層に使用される天然繊維の種類については、特に制限されないが、例えば、綿、獣毛繊維、絹、麻、竹等の天然繊維；ビスコースレーヨン、銅アンモニアレーヨン、溶剤紡糸セルロース繊維等の再生繊維；トリアセテート等の半合成繊維が挙げられる。天然繊維の単繊維繊度及び総繊度については、特に制限されないが、前記合成繊維で例示した範囲であることが好ましい。
【００２７】
第１布帛層は、合成繊維又は天然繊維のいずれ一方が使用されていてよく、また合成繊維と天然繊維が併用されていてもよい。例えば、第１布帛層は、１種以上の合成繊維で形成された布帛、１種以上の天然繊維で形成された布帛、又は１種以上の合成繊維と１種以上の天然繊維とで形成された布帛のいずれであってもよい。
【００２８】
第１布帛層の構成繊維として、好ましくは合成繊維、更に好ましくはポリアミド繊維が挙げられる。
【００２９】
第１布帛層の構成繊維としてポリアミド繊維を含む場合、ポリアミド繊維の使用量については、特に制限されないは、例えば、第１布帛層に含まれる繊維の総量１００質量部当たり、ポリアミド繊維が１０〜１００質量部、好ましくは５０〜１００質量部、更に好ましくは８０〜１００質量部、特に好ましくは９０〜１００質量部が挙げられる。
【００３０】
第１布帛層は、織物、編物、又は不織布のいずれであってもよいが、耐久性、透湿防水性等の観点から、織物であることが好ましい。
【００３１】
第１布帛層が織物である場合、その組織については、特に制限されず、例えば、平織、綾織、朱子織、及びそれらの派生的組織等が挙げられる。また、第１布帛層が編物である場合、その組織については、特に制限されず、例えば、平丸編み、横編み、タック編み等の緯編み、ラッセル、トリコット等の経編み等が挙げられる。
【００３２】
第１布帛層が織物の場合、カバーファクター（ＣＦ）は１０００〜３５００の範囲内であることが好ましく、より良好な作業性及び着用感を備えさせるという観点から、１２５０〜２０００であることがより好ましく、１５００〜１８００が特に好ましい。また、第１布帛層が編物の場合、より良好な作業性及び着用感を備えさせるという観点から、ＣＦは５００〜２５００の範囲内であることが好ましく、８００〜１８００であることがより好ましい。ここで、カバーファクター（ＣＦ）とは、織物の場合は下記式（ＩＩ）によって算出され、編物の場合は下記式（ＩＩＩ）によって算出されるものである。
【００３３】
【数１】
2020007678.tif 000003
【００３４】
【数２】
2020007678.tif 000004
【００３５】
上記式中の略語は、以下のものを示す。
ＤＴ：糸の繊度（ｄｔｅｘ）
ＷＡＤ：経糸密度（本／２．５４ｃｍ）
ＷＥＤ：緯糸密度（本／２．５４ｃｍ）
ＣＤ：コース密度（本／２．５４ｃｍ）
ＷＤ：ウェール密度（本／２．５４ｃｍ）
【００３６】
なお、糸の繊度は、織物の場合はＪＩＳ  Ｌ  １０９６：２０１０  ８．９．９．１．ａのＡ法、編物の場合はＪＩＳ  Ｌ  １０９６：２０１０  ８．９．９．１．ｂに従って求められる値である。また、経糸密度及び緯糸密度は、ＪＩＳ  Ｌ  １０９６：２０１０  ８．６．１Ａ法に従って求められる値であり、コース密度及びウェール密度はＪＩＳ  Ｌ  １０９６：２０１０  ８．６．２に従って求められる値である。
【００３７】
第１布帛層の目付については、特に制限されないが、より良好な作業性及び着用感を備えさせるという観点から、例えば、３０〜２００ｇ／ｍ2、好ましくは５０〜１５０ｇ／ｍ2、更に好ましくは７０〜１２０ｇ／ｍ2挙げられる。
【００３８】
第１布帛層は、必要に応じて撥水処理が施されていてもよい。撥水処理に使用される撥水剤の種類については、特に制限されないが、例えば、フッ素系撥水剤、炭化水素系撥水剤、シリコーン系撥水剤、ワックス系撥水剤等が挙げられる。これらの中でも、好ましくはフッ素系撥水剤が挙げられる。
【００３９】
フッ素系撥水剤としては、具体的には、化学構造中にポリフルオロアルキル基（Ｒｆ基）を有するフッ素系化合物が挙げられる。Ｒｆ基とは、アルキル基の水素原子の２個以上がフッ素原子に置換された基をいう。Ｒｆ基の炭素数は２〜２０個が好ましく、２〜８個がより好ましく、１〜６個がさらに好ましい。Ｒｆ基は直鎖構造でも分岐鎖構造でもよい。特に分岐鎖構造の場合、分岐鎖部分がＲｆ基の末端部分に存在し、かつ炭素数１〜８程度の短鎖であることが好ましく、１〜６がより好ましい。Ｒｆ基としては、アルキル基の水素原子が全てフッ素原子に置換された基（パーフルオロアルキル基）が好ましい。前記フッ素系化合物としては、パーフルオロアルキル基を含有する重合体と、重合可能な他の重合性単量体とを公知の重合方法により重合した共重合体が好ましい。他の重合性単量体としては、アクリル酸、メタクリル酸、スチレン、塩化ビニルなどが挙げられる。また、必要に応じて、アクリル系化合物、酢酸ビニル系化合物、メラミン系化合物などを適宜混合してもよい。フッ素系撥水剤としては、市販品を用いることができ、例えば、旭硝子株式会社製「アサヒガード（商品名）」、日華化学株式会社製「ＮＫガード（商品名）」等が挙げられる。
【００４０】
・透湿防水層
透湿防水層は、前記第１布帛層の一方面側に設けられる層である。透湿防水層によって、積層生地に防水性と透湿性とが付与されるので、本発明作業着において、防水機能と共に、着用時の蒸れ抑制による良好な着用感を具備させることが可能になる。
【００４１】
本発明において、透湿防水層とは、「透湿性」と「防水性」とを有する樹脂層であり、高湿度領域の水分を低湿度領域に移動させることができる層を指す。
【００４２】
透湿防水層の構成樹脂としては、透湿性と防水性を付与できるものであることを限度として、特に制限されないが、例えば、ポリエステル系樹脂、フッ素樹脂、ポリウレタン系樹脂、シリコン系樹脂、ポリエチレン系樹脂、ポリプロピレン系樹脂等が挙げられる。これらの中でも、透湿性と防水性を高い次元で成立させる観点から、好ましくはポリエステル系樹脂及びフッ素系樹脂が挙げられる。
【００４３】
透湿防水層の構成樹脂としてポリエステル系樹脂を使用する場合、当該ポリエステル系樹脂の種類については、特に制限されない。ポリエステル系樹脂を構成するジカルボン酸は、芳香族ジカルボン酸又は脂肪族ジカルボン酸のいずれであってもよく、具体的には、テレフタル酸、イソフタル酸、フタル酸、ナフタレン−２，６−ジカルボン酸、コハク酸、シュウ酸、アジピン酸、セバシン酸、ダイマー酸等が挙げられる。また、ポリエステル系樹脂を構成するグリコールの種類については、特に制限されず、例えば、ポリエチレングリコール、ポリ−１，２−プロピレングリコール、エチレンオキサイドとプロピレンオキサイドの共重合体等が挙げられる。
【００４４】
透湿防水層の構成樹脂としてフッ素樹脂を使用する場合、当該フッ素樹脂の種類については、特に制限されないが、例えば、ポリテトラフルオロエチレン（ＰＴＦＥ）、ポリフッ化ビニリデン（ＰＶＤＦ）、ポリフッ化ビニル（ＰＶＦ）、ポリクロロトリフルオロエチレン（ＰＣＴＦＥ）、テトラフルオロエチレン／パーフルオロアルキルエーテル共重合体（ＰＦＡ）、テトラフルオロエチレン／ヘキサフルオロプロピレン共重合体（ＦＥＰ）、エチレン／テトラフルオロエチレン共重合体（ＥＴＦＥ）、エチレン／テトラフルオロエチレン／ヘキサフルオロプロピレン共重合体、フッ化ビニリデン／テトラフルオロエチレン共重合体、フッ化ビニリデン／ヘキサフルオロプロピレン共重合体、フッ化ビニリデン／ペンタフルオロプロピレン共重合体、テトラフルオロエチレン／ヘキサフルオロプロピレン／フッ化ビニリデン共重合体（ＴＨＶ）、フッ化ビニリデン／ペンタフルオロプロピレン／テトラフルオロエチレン共重合体、フッ化ビニリデン／パーフルオロアルキルビニルエーテル／テトラフルオロエチレン共重合体、エチレン／クロロトリフルオロエチレン共重合体（ＥＣＴＦＥ）、フッ化ビニリデン／クロロトリフルオロエチレン共重合体が挙げられる。これらの中でも、より良好な透湿防水性、耐水圧性の観点から、好ましくは、ＰＴＦＥが挙げられる。
【００４５】
透湿防水層の厚さについては、特に制限されないが、例えば、０．１〜１００μｍ、好ましくは１〜５０μｍ、更に好ましくは５〜３０μｍ、特に好ましくは７〜２０μｍが挙げられる。
【００４６】
透湿防水層は、透湿防水性フィルムであってもよく、また、前記構成樹脂がコートされたコーティング層であってもよい。
【００４７】
透湿防水層として使用可能な透湿防水性フィルムは公知であり、本発明では公知の透湿防水性フィルムを使用することができる。透湿防水性フィルムは、例えば、溶融押出製膜法、乾式コーティング製膜法や湿式製膜法等によって原料樹脂からフィルムを成形し、更に、必要に応じてフィルムの少なくとも一方の面に微細な未貫通孔を穿孔して、透湿度や耐水圧等を適宜調節することにより製造することができる。また、ポリエステル系樹脂製の透湿防水性フィルムとして「ＢＲＥＥＺＥ／ＴＥＸ」（オージーフィルム株式会社）等が市販されており、本発明では、市販の透湿防水性フィルムを透湿防水層として使用することができる。
【００４８】
透湿防水層がコーティング層である場合、第１布帛層に対して、ナイフコーター等を用いて透湿防水層の原料となる樹脂をコートすることにより形成することができる。また、当該コーティング層には、必要に応じて無機微粒粉末が含まれていてもよい。
【００４９】
・第２布帛層
第２布帛層は、前記透湿防水層において前記第１布帛層が積層される側の面とは反対側の面に、必要に応じて設けられる層であり、本発明作業着において裏地となる層である。
【００５０】
第２布帛層は、合成繊維及び／又は天然繊維によって構成される。第２布帛層に使用される合成繊維及び／又は天然繊維の種類、単繊維繊度、総繊度については、特に制限されず、その具体例及び好適な例は、前記第１布帛層の場合と同様である。
【００５１】
第２布帛層は、織物、編物、又は不織布のいずれであってもよいが、裏地となる層であり、透湿防水性等の観点から、編物であることが好ましい。
【００５２】
第２布帛層の編物である場合、その組織については、特に制限されず、例えば、丸編み、横編み、タック編み等の緯編み；ラッセル、トリコット等の経編み等が挙げられるが、好ましくはメッシュ組織やトリコット組織が挙げられる。
【００５３】
第２布帛層の目付については、特に制限されないが、例えば、５〜１００ｇ／ｍ2、好ましくは４０〜８０ｇ／ｍ2が挙げられる。
【００５４】
・第１接着層
第１接着層は、前記透湿防水層と前記第１布帛層とを接着させるために、これらの間に必要に応じて設けられる層である。
【００５５】
第１接着層は、前記透湿防水層と前記第１布帛層とを接着可能な接着剤で形成されていればよい。第１接着層を形成する接着剤の種類については、特に制限されないが、例えば、反応性官能基を有する樹脂を自己架橋させる自己架橋型接着剤、反応性官能基を有する樹脂を硬化剤で硬化（架橋）させる２剤型接着剤等が挙げられる。
【００５６】
前記反応性官能基としては、例えば、水酸基、イソシアネート基、アミノ基、カルボキシル基等が挙げられる。また、反応性官能基を有する樹脂としては、例えば、ポリアミド系樹脂、ポリウレタン系樹脂、ポリエステル系樹脂、ポリエチレン酢酸ビニル系樹脂等が挙げられる。また、前記硬化剤としては、例えば、イソシアネート系硬化剤、エポキシ系硬化剤等が挙げられる。
【００５７】
これらの接着剤の中でも、本発明の積層生地に良好な柔軟性や透湿性を備えさせるという観点から、好ましくは、反応性官能基を有するポリアミド系樹脂を含む自己架橋型又は２剤型接着剤、又はポリウレタン系樹脂を含む自己架橋型又は２剤型接着剤が挙げられる。
【００５８】
反応性官能基を有するポリアミド系樹脂は、酸成分とジアミン成分とを縮合重合することにより得ることができる。当該ポリアミド系樹脂を構成する酸成分としては、例えば、マレイン酸、アジピン酸、アゼライン酸、セバシン酸等のジカルボン酸；タール油脂肪酸を重合するなどして得るダイマー酸等が挙げられる。また、当該ポリアミド系樹脂を構成するジアミン成分としては、例えば、１，４−ブタンジアミン、１，６ヘキサメチレンジアミン、１，８ジアミノオクタン、１，１２ジアミノドデカン等の脂肪族ジアミン；シクロヘキサンジアミン、イソフォロンジアミン等の環式ジアミン；ポリオキシエチレンジアミン、ポリオキシプロピレンジアミン等のポリオキシアルキレンジアミン等が挙げられる。
【００５９】
また、前記ポリウレタン系樹脂を含む自己架橋型又は２剤型接着剤としては、具体的には、ポリエステルポリオール、ポリエーテルポリオール、アクリルポリオール等の主剤と、芳香族系イソシアネート、脂肪族系イソシアネート等の２官能以上の硬化剤とを含む接着剤が挙げられる。
【００６０】
また、第１接着層に使用される接着剤の種類としては、特に制限されず、溶液型又はホットメルト型のいずれであってもよい。溶液型の場合、接着剤粘度は５００〜５０００ｍＰａ・ｓ（２５℃）であることが好ましく、グラビアロールやコンマコータなどの塗布手段にて、第１布帛又は透湿防水層の表面に接着剤を塗布すればよい。塗布後は、ラミネート機を用いて両者を圧着又は熱圧着する等して貼り合わせればよい。また、ホットメルト型の場合は、融点や溶融状態での粘性を考慮し、８０〜２００℃程度の温度で接着剤を溶融させ、次に、第１布帛又は防水透湿性フィルムの表面にこれを塗布すればよい。塗布後は、ラミネート機などを用い必要に応じ冷却しつつ両者を圧着すればよい。
【００６１】
第１接着層の積層態様については、特に制限されず、第１布帛層と透湿防水層の間の全面に形成されていてもよく、また、これらの間に部分状に設けられていてもよい。第１接着層を第１布帛層と透湿防水層の間の全面に設けると、両者を強固に接着させることが可能になり、また、第１接着層を第１布帛層と透湿防水層の間に部分的に設けると、本発明の積層生地の透湿性を向上させつつ良好な風合いを具備させることもできる。
【００６２】
第１接着層を第１布帛層と透湿防水層の間に部分的に設ける場合、第１接着層の形状（面方向に対して垂直方向から見た形状）は、特に制限されず、例えば、点状、線状、市松模様、亀甲模様等の形状であればよく、更に部分的に形成される第１接着層の形状は、均一又は不均一のいずれであってもよい。前記形状は、グラビア印刷法などにより形成させることができる。
【００６３】
また、第１接着層を第１布帛層と透湿防水層の間に部分的に設ける場合、接着剤が設けられる面積の割合については、第１布帛層と透湿防水層とを接着して積層状態を維持できることを限度として特に制限されないが、第１布帛層の面積（＝透湿防水層の面積）に対して、１０〜９０％程度の面積を占めるように第１接着層が設けられることが望ましい。このような割合で第１接着層が設けられることにより、透湿性及び風合いを良好に維持しつつ、第１布帛層と透湿防水層とを強固に接着させることができる。
【００６４】
第１接着層の厚さについては、特に制限されず、第１接着層が占める面積比、第１布帛の表面形態等に応じて適宜設定すればよいが、例えば、５〜１００μｍ程度、好ましくは１０〜８０μｍ程度、更に好ましくは１５〜５０μｍ程度が挙げられる。
【００６５】
・第２接着層
第２接着層は、前記第２布帛層を設ける場合に、前記透湿防水層と前記第２布帛層とを接着させるために、これらの間に必要に応じて設けられる層である。
【００６６】
第２接着層は、前記透湿防水層と前記第２布帛層とを接着可能な接着剤で形成されていればよい。第２接着層を形成する接着剤の構成樹脂、好適な例、種類、積層態様、部分的に設ける場合の面積比、厚さ等については、前記「第１接着層」の場合と同様である。
【００６７】
・積層生地の特性
本発明作業着は、透湿性を有する積層生地を含むことにより、着用時の蒸れを抑制し、良好な着用感を具備させることができる。本発明で使用される積層生地が備え得る透湿度としては、具体的には、例えば５，０００ｇ／ｍ2・２４ｈｒ以上であり、好ましくは７，０００ｇ／ｍ2・２４ｈｒ以上、更に好ましくは１０，０００〜４０，０００ｇ／ｍ2・２４ｈｒｇ／ｍ2であり、特に好ましくは１２，０００〜〜２５，０００ｇ／ｍ2・２４ｈｒｇ／ｍ2が挙げられる。本発明において、積層生地の透湿度は、ＪＩＳ  Ｌ１０９９：２０１２「繊維製品の透湿度試験方法」のＢ−１法（酢酸カリウム法）に準拠して測定される値である。
【００６８】
前述の積層生地の透湿度を達成するためには、透湿防水フィルムの透湿度が、例えば、３５，０００ｇ／ｍ2・２４ｈｒ以上、好ましくは４５，０００ｇ／ｍ2・２４ｈｒ以上、更に好ましくは５０，０００〜７０，０００ｇ／ｍ2・２４ｈｒであるものを使用することが好ましい。
【００６９】
本発明で使用される積層生地は耐水性を有しており、水産業従事者用の作業着に求められる耐水性を十分に具備させることができる。本発明で使用される積層生地が備え得る耐水圧としては、例えば、１５０ｋＰａ以上、好ましくは２００ｋＰａ以上、更に好ましくは２５０ｋＰａ以上、特に好ましくは３００〜５００ｋＰａが挙げられる。このような耐水圧を有する積層生地を使用することにより、水産業従事者用の作業着に本来的に求められる耐水性を十分に具備させることができる。本発明において、積層生地、作業着及び透湿防水性フィルムの耐水圧は、ＪＩＳ  Ｌ１０９２：２００９「繊維製品の防水性試験方法」のＢ法（高水圧法）に準拠して測定される値である。
【００７０】
前述の積層生地の耐水圧を達成するためには、透湿防水性層の耐水圧が、例えば、１００ｋＰａ以上、好ましくは１５０ｋＰａ以上、更に好ましくは２００ｋＰａ以上、特に好ましくは２５０ｋＰａ以上であるものを使用することが好ましい。
【００７１】
また、本発明で使用される積層生地は、前記透湿防水層及び第１布帛層を主な構成層として使用しており、水産業従事者が従来使用しているゴム製の防水作業着に比べて軽量であるという特徴がある。本発明で使用される積層生地の１ｍ2当たりの重量としては、具体的には、６０〜４００ｇ／ｍ2、より良好な作業性、着用感の観点から、好ましくは８０〜２００ｇ／ｍ2が挙げられる。より具体的には、本発明で使用される積層生地が、第２布帛層を含まない場合であれば当該積層生地の１ｍ2当たりの重量として、更に好ましくは１００〜１５０ｇ／ｍ2が挙げられ、第２布帛層を含む場合であれば当該積層生地の１ｍ2当たりの重量として、更に好ましくは１２０〜２００ｇ／ｍ2が挙げられる。このように本発明で使用される積層生地は軽量であるため、水産業従事者用の作業着として縫製すると、身体を動かし易く優れた作業性を具備させることができる。
【００７２】
［水産業従事者用の作業着］
・水産業従事者用の作業着の構成
本発明作業着は、前記積層生地を用いて縫製された水産業従事者用の作業着である。本発明において、水産業の従事者とは、自然繁殖している水産動植物（両生類を含む）を採捕する業務（例えば、漁師）、人工的に水産動植物を育成・収穫する業務（水産動植物の養殖業）、その他の漁業・漁業類似の業務、並びにこれらに関連する業務（例えば、運輸業、流通業）に従事する者を指す。
【００７３】
本発明の作業着は、上半身用の作業着又は下半身用の作業着のいずれであってもよい。更に、本発明の作業着は、上半身部分と下半身部分が一体になったつなぎ型の作業着であってもよい。本発明の作業着として、上半身用の作業着と下半身用の作業着を一対にして提供することが好ましい。
【００７４】
上半身用の作業着は、少なくとも、着用者の胴部を覆う胴体部と、当該胴体部の上部左右において連設し、着用者の腕を覆う一対の袖部とを有していればよい。前記袖部の端部は、着用者の手首付近まで延出した長袖になっていてもよく、また着用者の肘付近又は上腕の一部まで延出した半袖になっていてもよい。また、上半身用の作業着は、前記胴体部の上端部に連設し、着用者の頭部を覆うフード部を有していてもよい。このようなフード部を設けることにより、防寒及び防風機能を強化することができる。
【００７５】
また、上半身用の作業着は、着衣及び脱衣を容易に行い得るように、前記胴体部には、開閉可能なファスナー部材を備えていることが好ましい。当該ファスナー部材は、面ファスナー又は線ファスナーのいずれであってもよい。
【００７６】
上半身用の作業着では、構成部材の少なくとも一部に、前記積層生地が使用されていればよい。即ち、上半身用の作業着において、前記胴体部、袖部、必要に応じて設けられるフード部のいずれか少なくとも一部に、前記積層生地が使用されていればよい。但し、作業性、着用感及びデザイン性をより一層向上させた上半身用の作業着にするためには、前記胴体部、袖部、及び必要に応じて設けられるフード部の全てにおいて、前記積層生地が使用されていることが好ましい。
【００７７】
下半身用の作業着は、少なくとも、着用者の下半身の股上を覆う股上部と、当該股上部の下部左右において連接し、着用者の脚を覆う一対の脚部を有していればよい。下半身用の作業着は、前記脚部の端部が着用者の足首付近まで延出した長ズボンになっていてもよく、また前記脚部の端部が着用者の膝付近又は太腿の一部まで延出した半ズボンになっていてもよい。また、半身用の作業着は、更に、前記股上部に連接し、着用者の腹部又は腹部及び少なくとも一部の胸部を覆う前見頃部と、前記股上部に連接し、着用者の腰部を覆う後見頃部と、前見頃部と前記後見頃部とを連接するサスペンダー部と、を有するオーバーオールであってもよい。更に、下半身用の作業着は、着衣及び脱衣を容易に行い得るように、前記股上部には、開閉可能なファスナー部材を備えていることが好ましい。当該ファスナー部材は、面ファスナー又は線ファスナーのいずれであってもよい。
【００７８】
下半身用の作業着では、構成部材の少なくとも一部に、前記積層生地が使用されていればよい。即ち、下半身用の作業着において、前記股上部及び脚部のいずれか少なくとも一部に、前記積層生地が使用されていればよい。但し、作業性、着用感及びデザイン性をより一層向上させた下半身用の作業着にするためには、前記股上部及び脚部の全てにおいて、前記積層生地が使用されていることが好ましい。
【００７９】
つなぎ型の作業着は、前記上半身用の作業着の胴体部の下部に、前記下半身の作業着の股上部が連設した構成になっていればよい。また、つなぎ型の作業着は、着衣及び脱衣を容易に行い得るように、前記胴体部及び／又は股上部には、開閉可能なファスナー部材を備えていることが好ましい。当該ファスナー部材は、面ファスナー又は線ファスナーのいずれであってもよい。
【００８０】
つなぎ型の作業着では、構成部材の少なくとも一部に、前記積層生地が使用されていればよい。即ち、つなぎ型の作業着において、胴体部、袖部、股上部、脚部、及び必要に応じて設けられるフード部いずれか少なくとも一部に、前記積層生地が使用されていればよい。但し、作業性、着用感及びデザイン性をより一層向上させた下半身用の作業着にするためには、胴体部、袖部、股上部、脚部、及び必要に応じて設けられるフード部の全てにおいて、前記積層生地が使用されていることが好ましい。
【００８１】
また、上半身用の作業着、下半身用の作業着、及びつなぎ型の作業着において、着衣及び脱衣を容易に行い得るように、前記胴体部には、開閉可能なファスナー部材を備えていることが好ましい。当該ファスナー部材は、面ファスナー又は線ファスナーのいずれであってもよい。
【００８２】
・蛍光色素着色素材及び／又は再帰性反射性材料
本発明作業着は、視認性を高め、水産業の従事者の安全性を向上させるために、表面の少なくとも一部において、蛍光色素着色素材及び／又は再帰性反射性材料が付されていてもよい。
【００８３】
蛍光色素着色素材及び／又は再帰性反射性材料を付す部位については、特に制限されない。具体的には、蛍光色素着色素材及び／又は再帰性反射性材料を付す部位としては、上半身用の作業着の場合であれば、胴体部、袖部、及び必要に応じて設けられるフード部の内の一部又は全部、好ましくは胴体部の少なくとも一部；下半身用の作業着の場合であれば、股上部、脚部、必要に応じて設けられる前見頃部、後見頃部、及びサスペンダー部の内の一部又は全部；つなぎ型の作業着の場合であれば、胴体部、袖部、股上部、脚部、及び必要に応じて設けられるフード部の内の一部又は全部であればよい。
【００８４】
例えば、フード部を有する上半身用の作業着の場合であれば、蛍光色素着色素材を付す部位の好適な例としてフード部及び／又は袖部の表面が挙げられ、再帰性反射性材料を付す部位の好適な例としてフード部及び／又は袖部が挙げられる。また、前記フード部の表面の少なくとも一部に蛍光色素着色素材及び／又は再帰性反射性材料を付す場合、前記フード部において、前頭部、頭頂部、後頭部、及び側頭部に対応する部位のいずれに蛍光色素着色素材及び／又は再帰性反射性材料が付されていてもよいが、好ましくは前頭部、頭頂部、及び／又は後頭部に対応する部位が挙げられる。また、前記袖部の表面の少なくとも一部に蛍光色素着色素材及び／又は再帰性反射性材料を付す場合、前記袖部において、上腕部、前腕部、及び手首部に対応する部位のいずれに蛍光色素着色素材及び／又は再帰性反射性材料が付されていてもよいが、好ましくは上腕部に対応する部位が挙げられる。
【００８５】
図２に、フード部を有する上半身用の作業着において、蛍光色素着色素材及び再帰性反射性材料を付した例を示す。図２では、袖部の上腕に対応する部分、及びフード部の前頭部に対応する部分と、前頭部から首筋に亘る領域に対応する部分に蛍光色素着色素材が付されており、フード部の後頭部に対応する部分、及び袖部の上腕に対応する部分に再帰性反射性材料が付されている。
【００８６】
また、例えば、オーバーオール状の下半身用の作業着の場合であれば、蛍光色素着色素材及び／又は再帰性反射性材料を付す部位の好適な例として、前見頃部及び／又は後見頃部が挙げられる。より具体的には、蛍光色素着色素材を付す部位の好適な例として後見頃部が挙げられ、再帰性反射性材料を付す部位の好適な例として前見頃部が挙げられる。
【００８７】
図３に、オーバーオール状の下半身用の作業着において、蛍光色素着色素材及び再帰性反射性材料を付した例を示す。図３では、後見頃部の全面において蛍光色素着色素材が付されており、前見頃部に再帰性反射性材料が付されている。
【００８８】
蛍光色素着色素材及び／又は再帰性反射性材料の形状については、特に制限されないが、例えば、点状、線状、市松模様、亀甲模様、文字、記号、図柄等の模様が挙げられる。
【００８９】
蛍光着色材料とは、蛍光色素で着色された素材であり、具体的には、蛍光色素で染色されている布帛、塗料、樹脂製シート等が挙げられる。当該蛍光色素としては、特に制限されないが、視認性をより高めるという観点から、視認され易い蛍光色を呈するものが好ましく、具体的には、緑色蛍光色素、黄緑色蛍光色素、黄色蛍光色素、黄−オレンジ色蛍光色素、オレンジ色蛍光色素、オレンジ−赤色蛍光色素、橙色蛍光色素、赤色蛍光色素、及びピンク色蛍光色素が挙げられる。視認性がより一層高められた蛍光着色材料として、具体的には、ＸＹ色度座標において、（Ｘ，Ｙ）が（０．０２６，０．３８９）、（０．１７０，０．３６４）、（０．２８５，０．４４１）、及び（０．２０１，０．７７６）の４点で区画される範囲内にあり、且つ輝度率（βｍｉｎ）が０．３３以上である蛍光緑を示すもの；ＸＹ色度座標において、（Ｘ，Ｙ）が（０．２０１，０．７７６）、（０．２８５，０．４４１）、（０．３５８，０．４９４）、及び（０．３８７，０．６１０）の４点で区画される範囲内にあり、且つ輝度率（βｍｉｎ）が０．４０以上である蛍光黄緑を示すもの；ＸＹ色度座標において、（Ｘ，Ｙ）が（０．３８７，０．６１０）、（０．３５６，０．４９４）、（０．３９８，０．４５２）、及び（０．４６０，０．５４０）の４点で区画される範囲内にあり、且つ輝度率（βｍｉｎ）が０．７０以上である蛍光黄を示すもの；ＸＹ色度座標において、（Ｘ，Ｙ）が（０．４６０，０．５４０）、（０．４２７，０．４９３）、（０．４９４，０．４２６）、及び（０．５４５，０．４５４）の４点で区画される範囲内にあり、且つ輝度率（βｍｉｎ）が０．５０以上である蛍光黄−オレンジを示すもの；ＸＹ色度座標において、（Ｘ，Ｙ）が（０．５４５，０．４５４）、（０．４９４，０．４２６）、（０．５４４，０．３７６）、及び（０．６１０，０．３９０）の４点で区画される範囲内にあり、且つ輝度率（βｍｉｎ）が０．４０以上である蛍光オレンジを示すもの；ＸＹ色度座標において、（Ｘ，Ｙ）が（０．６１０，０．３９０）、（０．５４４，０．３７６）、（０．５７９，０．３４１）、及び（０．６５５，０．３４５）の４点で区画される範囲内にあり、且つ輝度率（βｍｉｎ）が０．４０以上である蛍光オレンジ−赤を示すもの；ＸＹ色度座標において、（Ｘ，Ｙ）が（０．６１０，０．３９０）、（０．５３５，０．３７５）、（０．５７０，０．３４０）、及び（０．６５５，０．３４５）の４点で区画される範囲内にあり、且つ最小輝度係数（βｍｉｎ）が０．４０以上である蛍光橙を示すもの；ＸＹ色度座標において、（Ｘ，Ｙ）が（０．６５５，０．３４５）、（０．５７０，０．３４０）、（０．５９５，０．３１５）、及び（０．６９０，０．３１０）の４点で区画される範囲内にあり、且つ輝度率（βｍｉｎ）が０．２５以上である蛍光赤を示すもの；並びにＸＹ色度座標において、（Ｘ，Ｙ）が（０．６５５，０．３４５）、（０．４３５，０．３３５）、（０．３７２，０．２７２）、及び（０．４９５，０．１５５）の４点で区画される範囲内にあり、且つ輝度率（βｍｉｎ）が０．３０以上である蛍光ピンクを示すものが挙げられる。蛍光色素着色素材は公知であり、本発明では公知の蛍光色素着色素材を使用することができる。本発明において、ＸＹ色度座標及び輝度率（βｍｉｎ）は、ＥＮ−ＩＳＯ２０４７１規格に準拠して、分光光度計（Ｍａｃｂｅｔｈ製  ＭＳ−２０２０ＰＬ）を用い、Ｄ６５光源にて生地表面の色度座標および輝度率を測定される値である。
【００９０】
再帰性反射性材料とは、入射光を再帰反射させる素材であり、暗部（夜間等）での視認性を高める素材である。再帰性反射性材料としては、具体的には、少なくとも、固着樹脂層と、当該固着樹脂層に埋設された透明性微小球と、当該透明性微小球と前記固着樹脂層の間に設けられた反射層とを有し、当該透明性微小球の屈折率が１．６〜２．５であり、且つ当該透明性微小球の前記固着樹脂層への埋没率が３０〜８０％であるものが挙げられる。
【００９１】
前記固着樹脂層とは、固着樹脂層は、透明性微小球を埋設して保持する機能を果たす樹脂部材である。前記透明性微小球は、透明性微小球は、反射層を介して固着樹脂層に埋設され、入射光と、反射層で回帰反射された出射光を透過させる機能を果たす部材である。前記反射層は、透明性微小球と固着樹脂層との間に設けられ、透明性微小球から入射する光を回帰反射させる機能を果たす部材である。また、透明性微小球の固着樹脂層への埋没率（％）とは、式：（Ｘ／Ｒ）×１００［Ｒ：透明性微小球の直径、Ｘ：反射層の入射光側の最上部から、固着樹脂層側に埋設している透明性微小球表面の最下部までの高さ］で算出される値である。
【００９２】
再帰性反射性材料は、固着樹脂層に埋設されていない透明性微小球が表面に露出している態様（オープンタイプ）；固着樹脂層に埋設されていない透明性微小球が透明な樹脂層によって透明性微小球の球面に沿った曲面形状を形成するように被覆されている態様（セミオープンタイプ）；固着樹脂層に埋設されていない透明性微小球が透明な樹脂層によって被覆されて、表面が平坦面になっている（クローズドタイプ）等のいずれであってもよい。再帰性反射性材料は公知であり、本発明では公知の再帰性反射性材料を使用することができる。
【００９３】
再帰性反射性材料が備える再帰性反射性能としては、具体的には、光源からの光の入射角が５°、観測角が１２’の場合の再帰反射性能が１００ｃｄ／ｌｘ／ｍ2以上が好ましく、１５０ｃｄ／ｌｘ／ｍ2以上がより好ましく、１８０〜５００ｃｄ／ｌｘ／ｍ2がより一層好ましく、２００〜５００ｃｄ／ｌｘ／ｍ2が更に一層好ましく、２５０〜５００ｃｄ／ｌｘ／ｍ2が特に好ましい。
【００９４】
蛍光色素着色素材及び／又は再帰性反射性材料は、本発明作業着の表面の少なくとも一部に、縫い合わせたり、接着剤を介して接着させたりすることによって付することができる。
【実施例】
【００９５】
以下に、実施例を挙げて、本発明を具体的に説明するが、本発明はこれらによって何ら限定されるものではない。
【００９６】
１．評価方法
作業着の作成に使用した積層生地の耐水圧及び透湿度、作業着に縫い付けた着色蛍光材料の作業着の視認性、及び作業着に縫い付けた再帰反射性材料の再帰反射性について、以下の方法で評価した。
【００９７】
（１）耐水圧
ＪＩＳ  Ｌ１０９２：２００９「繊維製品の防水性試験方法」のＢ法（高水圧法）に準拠して、耐水圧を測定した。
【００９８】
（２）透湿度
ＪＩＳ  Ｌ１０９９：２０１２「繊維製品の透湿度試験方法」のＢ−１法（酢酸カリウム法）に準拠して、透湿度を測定した。
【００９９】
（３）輝度率
ＥＮ−ＩＳＯ２０４７１規格に準拠して、分光光度計（Ｍａｃｂｅｔｈ製  ＭＳ−２０２０ＰＬ）を用い、作業着に縫い付けた蛍光着色材料のＸＹ色度座標及び輝度率を測定した。
【０１００】
（４）再帰反射性
作業着に縫い付けた再帰性反射材を２０ｃｍ×２０ｃｍにカットしたものをサンプルとし、入射角５°、観測角１２’の条件で、再帰性反射性能を評価した。再帰性反射性能の評価は、ＥＮ−ＩＳＯ２０４７１規格に準拠して実施した。
【０１０１】
（５）視認性
作業着（フード付き長袖の上半身用と長ズボンの下半身用）を着用した人物から６０ｍ離れたところから目視で視認性を評価した。視認性の評価は、晴天時、曇天時、及び雨天時に行い、以下の判定基準に従って行った。
・判定基準
◎：晴天時、曇天時、及び雨天時のいずれでも、視認性は極めて良好である。
○：晴天時の視認性は良好であるが、曇天時及び／又は雨天時の視認性はやや低下する。
×：晴天時、曇天時、及び雨天時のいずれでも、視認性は不良である。
【０１０２】
２．第１布帛層及び透湿防水層を有する積層生地を使用した作業着
２−１．作業着の作成及び準備
＜実施例１＞
繊度１２２ｄｔｅｘ／２４フィラメントで構成されるポリアミド６糸を経、緯ともに７６本／２．５４ｃｍ打ち込んだ平織物を作成し、常法により糊抜き処理、染色、更には撥水処理を行い、経、緯ともに８０本／２．５４ｃｍの撥水性平織物（カバーファクター：１６７９、目付８０ｇ／ｍ2）（第１布帛層）を得た。撥水処理は、フッ素系撥水剤（旭硝子株式会社製アサヒガードAG-E092）の５％水分散液を作成し、パディング法にて処理を行い、乾燥後１７０℃、３０秒の熱処理を行った。
【０１０３】
次に、透湿防水層となる、厚み１５μｍのポリエステル系フィルム（オージーフィルム製ＢＲＥＥＺＥ ＴＥＸ ＴｙｐｅＣＳ２０−５−９）を織物片面に接着剤とともに熱圧着により貼り合せ、４０℃で３日間の熟成処理の後、積層生地（第１布帛層、第１接着層、及び透湿防水層が積層されている積層生地）を得た。ウレタン樹脂系のホットメルト接着剤（ＤＩＣ株式会社製タイホースＷＴ−００４）を用い、厚み３０μｍとなるように塗布面積８０％のグラビアロールにて点状に塗布し、上記の如く熱圧着した。得られた積層生地の目付けは１３２ｇ／ｍ2であった。
【０１０４】
上記の積層生地を縫製し、上半身用の作業着（図２に示す形状のフード付き長袖上衣）と下半身用の作業着（図３に示す形状のオーバーオール状長ズボン）を作製した。縫製した上半身用の作業着及び下半身用の作業着に、下記に示す蛍光着色材料及び再帰反射性材料を縫い付けた。
【０１０５】
上半身用の作業着には、図２に示すように、袖部の上腕部に対応する部分、並びにフード部の前頭部に対応する部分と、前頭部から首筋に亘る領域に対応する部分に蛍光色素着色素材を縫い付け、更に、袖部の上腕部に対応する部分、及びフード部の後頭部に対応する部分に再帰性反射性材料を縫い付けた。
【０１０６】
また、下半身用の作業着には、図３に示すように、後見頃部の全面に蛍光色素着色素材を縫い付け、更に、前見頃部に再帰性反射性材料を縫い付けた。
【０１０７】
上記蛍光着色材料は、以下の方法で作製した。先ず、繊度５６ｄｔｅｘ／２４フィラメントで構成されるポリエチレンテレフタレート糸を経糸密度１３０本／２．５４ｃｍ、緯糸密度１００本／２．５４ｃｍ打ち込んだ平織物を作成した。次いで、得られた平織物を常法により糊抜き処理した後に、液流染色機を用いて、蛍光黄色の分散染料にて染色を行うことにより、蛍光着色材料を得た。得られた蛍光着色材料（織物）は、経糸密度１３８本／２．５４ｃｍ、緯糸密度１０５本／２．５４ｃｍであった。
【０１０８】
上記再帰反射性材料は、ユニチカスパークライト株式会社製「ＭＲ−７３１ＢＴ」を使用した。上記再帰反射性材料は、固着樹脂層に埋設されていない透明性微小球が表面に露出している態様（オープンタイプ）であり、透明性微小球の屈折率は１．９３であり、透明性微小球の固着樹脂層への埋没率は４６％である。
【０１０９】
＜比較例１＞
比較例１として、市場で販売されているゴム製の非蛍光色作業着であるクラフテルRＦＩＳＨＥＲＭＡＮ  ＲＡＩＮ  ＷＥＡＲ（目付２５０ｇ／ｍ２、非蛍光色、販売元：川島商事株式会社）を準備した。
【０１１０】
２−２．評価結果
結果を表１に示す。実施例１の作業着は、合成繊維から構成される第１布帛層と透湿防水層を含む積層生地で縫製された作業着であることから、優れた作業性及び着用感を有していた。また、実施例１の作業着は、図２及び３に示すように、特定の部位に蛍光着色素材及び再帰性反射材料が付されていることから、特にデザイン性、安全性に優れたものであった。一方、比較例１の作業着は、ゴム製の非蛍光色作業着であり、透湿防水層を有しないものであったことから、作業性、着用感、デザイン性及び安全性に劣るものであった。
【０１１１】
【表１】
2020007678.tif 000005
【０１１２】
３．第１布帛層、透湿防水層及び第２布帛層を有する積層生地を使用した作業着
３−１．作業着の作成
＜実施例２＞
前記実施例１で製造した積層生地（第１布帛層、第１接着層、及び透湿防水層が積層されている積層生地）の透湿防水層側にウレタン樹脂系のホットメルト接着剤（ＤＩＣ株式会社製タイホースＷＴ−００４）を厚み３０μｍとなるように、塗布面積８０％のグラビアロールにて塗布し、裏地用繊維布帛としてトリコット編地を熱圧着により貼り合せた。このトリコット編地は、フロント筬及びバック筬にナイロンフィラメント（２０ｄｔｅｘ）が用いられたものであり、密度が５１コース／２．５４ｃｍ、３３ウェール／２．５４ｃｍであり、目付が６４ｇ／ｍ2であった。そして、４０℃で３日間の熟成処理の後、積層生地（第１布帛層、第１接着層、透湿防水層、第２接着層、及び第２布帛層が積層されている積層生地）を得た。
【０１１３】
得られた積層生地を用いて、実施例１と同様の条件で、蛍光着色材料及び再帰反射性材料を縫い付けた上半身用の作業着と下半身用の作業着を作製した。
【０１１４】
３−２．評価結果
得られた積層生地の耐水圧と透湿性を測定したところ、実施例１で使用した積層生地とほぼ同じ値であった。また、実施例２の作業着でも、優れた作業性及び着用感を有しており、デザイン性及び安全性(視認性)の点でも優れたものであった。
【符号の説明】
【０１１５】
１  透湿防水層
２  第１布帛層
３  第２布帛層
４  第１接着層
５  第２接着層
６  蛍光着色素材
７  再帰性反射性材料
【図１】
2020007678.tif 000006
【図２】
2020007678.tif 000007
【図３】
2020007678.tif 000008